(57)【要約】【課題】本発明の目的は、スキャナーでの画像読み取り適性、画像情報のデジタル変換性に優れ、高画質のカラープリントが得られる撮影用ハロゲン化銀カラー写真感光材料と、それを用いて優れたカラー画像を形成するカラー画像形成方法を提供することにある。【解決手段】同一感色性で感度の異なる少なくとも２層の赤感光性層、緑感光性層、青感光性層を有し、特定写真感度が３２０以上であり、現像処理後に該赤感光性層、該緑感光性層及び該青感光性層で形成された各色画像の特性曲線における各感光性層の階調度γが各々０．８以上、１．３以下であって、各感光性層間の階調度差が各々０．１以下であって、かつ各最小透過濃度が０．２０以下であることを特徴とする撮影用ハロゲン化銀カラー写真感光材料。【選択図】        なし【特許請求の範囲】
【請求項１】
透明支持体上の一方の面側に、それぞれ同一感色性で感度の異なる少なくとも２層の赤感光性層ユニット、緑感光性層ユニット、青感光性層ユニットを有し、特定写真感度が３２０以上である撮影用ハロゲン化銀カラー写真感光材料において、現像処理後に該赤感光性層ユニット、該緑感光性層ユニット及び該青感光性層ユニットで形成された各色画像の特性曲線が、下記条件１を満足し、かつ各最小透過濃度が０．２０以下であることを特徴とする撮影用ハロゲン化銀カラー写真感光材料。
〈条件１〉
γＲ１、γＲ２、γＧ１、γＧ２、γＢ１及びγＢ２が各々０．８以上、１．３以下
かつ
｜γＲ１−γＧ１｜、｜γＧ１−γＢ１｜、｜γＲ１−γＢ１｜、｜γＲ２−γＧ２｜、｜γＧ２−γＢ２｜及び｜γＲ２−γＢ２｜が各々０．１以下
ただし、
γＲ１：赤感光性層ユニットの最小透過濃度＋０．３０の濃度点と、最小透過濃度＋１．５０の濃度点を結ぶ直線の傾き（ｔａｎθ）
γＧ１：緑感光性層ユニットの最小透過濃度＋０．３０の濃度点と、最小透過濃度＋１．５０の濃度点を結ぶ直線の傾き（ｔａｎθ）
γＢ１：青感光性層ユニットの最小透過濃度＋０．３０の濃度点と、最小透過濃度＋１．５０の濃度点を結ぶ直線の傾き（ｔａｎθ）
γＲ２：赤感光性層ユニットの最小透過濃度＋１．５０の濃度点と、最小透過濃度＋２．５０の濃度点を結ぶ直線の傾き（ｔａｎθ）
γＧ２：緑感光性層ユニットの最小透過濃度＋１．５０の濃度点と、最小透過濃度＋２．５０の濃度点を結ぶ直線の傾き（ｔａｎθ）
γＢ２：青感光性層ユニットの最小透過濃度＋１．５０の濃度点と、最小透過濃度＋２．５０の濃度点を結ぶ直線の傾き（ｔａｎθ）
【請求項２】
透明支持体上の一方の面側に、それぞれ同一感色性で感度の異なる少なくとも２層の赤感光性層ユニット、緑感光性層ユニット、青感光性層ユニットを有し、特定写真感度が３２０以上である撮影用ハロゲン化銀カラー写真感光材料において、現像処理後に該赤感光性層ユニット、該緑感光性層ユニット及び該青感光性層ユニットで形成された各色画像の特性曲線が、前記条件１を満足し、かつ各最大透過濃度が２．８０〜３．８０であることを特徴とする撮影用ハロゲン化銀カラー写真感光材料。
【請求項３】
透明支持体上の一方の面側に、それぞれ同一感色性で感度の異なる少なくとも２層の赤感光性層ユニット、緑感光性層ユニット、青感光性層ユニットを有し、特定写真感度が３２０以上である撮影用ハロゲン化銀カラー写真感光材料において、現像処理後に該赤感光性層ユニット、該緑感光性層ユニット及び該青感光性層ユニットで形成された各色画像の特性曲線が、前記条件１を満足し、かつ該赤感光性層ユニット中に含有されるシアンカプラーの、芳香族一級アミン発色現像主薬とのカップリングによる発色色素の分光吸収極大が、６３０〜６７０ｎｍであることを特徴とする撮影用ハロゲン化銀カラー写真感光材料。
【請求項４】
透明支持体上の一方の面側に、それぞれ同一感色性で感度の異なる少なくとも２層の赤感光性層ユニット、緑感光性層ユニット、青感光性層ユニットを有し、特定写真感度が３２０以上である撮影用ハロゲン化銀カラー写真感光材料において、現像処理後に該赤感光性層ユニット、該緑感光性層ユニット及び該青感光性層ユニットで形成された各色画像の特性曲線が、前記条件１を満足し、かつ色分解露光階調γＲ、γＧ、γＢと白色露光階調γＷＲ、γＷＧ、γＷＢが下記条件２を満足することを特徴とする撮影用ハロゲン化銀カラー写真感光材料。
〈条件２〉
γＲ／γＷＲ、γＧ／γＷＧ及びγＢ／γＷＢが、各々１．０以上、１．０５以下
ただし、
γＲ、γＧ、γＢ：赤、緑、青色分解露光で得られる赤感光性層ユニット、緑感光性層ユニット及び青感光性層ユニットにおける最小透過濃度＋０．３０の濃度点と、最小透過濃度＋１．５０の濃度点を結ぶ直線の傾き（ｔａｎθ）
γＷＲ、γＷＧ、γＷＢ：白色露光で得られる赤感光性層ユニット、緑感光性層ユニット及び青感光性層ユニットにおける最小透過濃度＋０．３０の濃度点と、最小透過濃度＋１．５０の濃度点を結ぶ直線の傾き（ｔａｎθ）
【請求項５】
前記赤感光性層ユニット、該緑感光性層ユニット及び該青感光性層ユニットで形成された各色画像の特性曲線が、下記条件３を満足することを特徴とする請求項１〜４のいずれか１項に記載の撮影用ハロゲン化銀カラー写真感光材料。
〈条件３〉
γＲ３、γＧ３及びγＢ３が、各々０．８以上、１．３以下
ただし、
γＲ３：赤感光性層ユニットの最小透過濃度＋０．７０の濃度点と、最小透過濃度＋２．００の濃度点を結ぶ直線の傾き（ｔａｎθ）
γＧ３：緑感光性層ユニットの最小透過濃度＋０．７０の濃度点と、最小透過濃度＋２．００の濃度点を結ぶ直線の傾き（ｔａｎθ）
γＢ３：青感光性層ユニットの最小透過濃度＋０．７０の濃度点と、最小透過濃度＋２．００の濃度点を結ぶ直線の傾き（ｔａｎθ）
【請求項６】
撮影用ハロゲン化銀カラー写真感光材料を、露光、現像処理後、デジタル画像データ変換したのち、デジタル画像を出力してカラープリントを得るカラー画像形成方法において、該撮影用ハロゲン化銀カラー写真感光材料が、現像処理後に形成された赤感光性層ユニット、緑感光性層ユニット及び青感光性層ユニットの各色画像の特性曲線が、前記条件１を満足し、該デジタル画像データ変換が、透過光量比例の出力信号をシェーディング補正、画素感度補正、暗電流補正を行なった後、非線形変換して画像輝度比例の信号に変換することを特徴とするカラー画像形成方法。
【請求項７】
前記撮影用ハロゲン化銀カラー写真感光材料が、請求項１〜５のいずれか１項に記載の撮影用ハロゲン化銀カラー写真感光材料であることを特徴とする請求項６に記載のカラー画像形成方法。
【発明の詳細な説明】
【０００１】
【発明の属する技術分野】
本発明は、撮影用ハロゲン化銀カラー写真感光材料（以降、感光材料ともいう）及びカラー画像形成方法に関し、更に詳しくは、スキャナー等での画像読み取りが容易で、デジタル変換しやすい画像情報を有する撮影用ハロゲン化銀カラー写真感光材料及び高画質のカラー画像が得られるカラー画像形成方法に関する。
【０００２】
【従来の技術】
従来、カラープリントを得るための撮影用の感光材料としては、主としてカラーネガティブフィルムが使用されており、撮影後のカラーネガティブフィルムを現像し、得られた色画像をカラーペーパーに焼き付けることにより、カラープリントを得るネガ−ポジ写真システムが広く使用されている。
【０００３】
この方法は、極めて高画質のプリントを得ることが可能である反面、カラーネガティブフィルムの現像に加えて、カラーペーパーの現像処理工程を必要とするため、撮影済のフィルムからカラープリントを得るためには、多くの工程と時間が必要とされ、迅速性に欠けるだけでなく、カラーペーパーの現像処理工程をも必要とするという大きな欠点を有していた。
【０００４】
一方、最近注目されているデジタルスチルカメラにおいては、撮像された画像情報はデジタル情報として記録されているため、撮像後適当な手段により数分以内に画像のカラーハードコピー（例えば、カラープリント、インクジェットプリント等）を得ることが可能である。しかしながら、一般に使用されるデジタルスチルカメラでは、最終的に得られるプリントの画質は、従来のカラープリントに比べて、充分に満足のいくレベルとは言い難いのが現状である。
【０００５】
そこで、撮影用ハロゲン化銀カラー写真感光材料を用いて、かつカラー印画紙を用いずに短時間のうちにデジタル化された画像情報や高画質のカラープリントが得られるシステムの開発が望まれていた。
【０００６】
撮影用ハロゲン化銀カラー写真感光材料を現像した後、速やかにスキャナー等により画像情報を読み取る方法としては、特開平５−１００３２１号、同９−１２１２６５号、同９−１４６２４７号、同９−２３０５５７号、同９−２８１６７５号、同１１−５２５２６号、同１１−５２５２７号、同１１−５２５２８号、同１１−６５０５１号等に記載の方法や、米国特許第５，１０１，２８６号、同５，１１３，３５１号、同５，６２７，０１６号、同５，８４０，４７０号等に記載の方法などが知られているが、これらの方法では、現像処理の安定性や迅速性、また処理シート等の廃材を生じるなどの点で不充分なものであった。
【０００７】
一方、使用する撮影用ハロゲン化銀カラー写真感光材料の階調特性、分光感度特性に対し、様々な提案がなされており、例えば、赤感光性層、緑感光性層、青感光性層の全てが、特性曲線の一次微分値より最小２乗法で求めた直線の傾きを特定の範囲とし、白色光で均一露光を与えた後の５６０ｎｍの単色光に対する緑感性ハロゲン化銀乳剤層の感度と赤感光性ハロゲン化銀乳剤層の感度の関係を特定の条件とし、特に蛍光灯下で用いても、プリント後の品質低下が起こらないハロゲン化銀カラー写真感光材料が提案されている（例えば、特許文献１参照。）。また、青、緑、赤のすべての濃度関数曲線Ｄ（ＬｏｇＥ）のポイントガンマγ（ｄＤ／ｄＬｏｇＥ）が、０．４以上の領域がＬｏｇＥで２．８以上とすることにより、曇天から晴天までの日中撮影の色々な明るさの領域で満足のいく写真の得られるハロゲン化銀カラー写真感光材料が提案されている（例えば、特許文献２参照。）。しかしながら、いずれの方法も、近年のスキャナー等により画像情報を読み取りカラープリントを作成する方法においては、その効果は未だ不十分である。
【０００８】
通常の撮影用ハロゲン化銀カラー写真感光材料をスキャナー読み取り材料として用いた場合は、本来、それがカラー印画紙にプリントするために設計されていることから、マスキング用のカラードカプラーや、最小濃度を調整するための染料などが読み取りの際のＳ／Ｎ比を低減させたり、また、撮影時の露光条件が不適切で、露光アンダーや露光オーバーの場合は、必ずしも充分な適性を有しているとは言えず、システムとしての長所を充分発揮できないでいるのが現状である。
【０００９】
また、従来の撮影用ハロゲン化銀カラー写真感光材料の場合は、スキャナー読み取り後の画像処理工程で、粒状除去処理を施すと画像ボケが発生したり、あるいは鮮明な画像とするために鮮鋭度を強調すると、粒状度の低下を招くという問題があった。更には、好ましいデジタル画像データに変換するためには、多くの画像処理を必要とし、そのため１画像あたり大きなメモリーが必要であった。それらの処理を行う場合には、高価な機器を必要とし、またデジタル画像データの加工や転送などの処理にも時間を要するため、ラボでの生産性が低下していた。
【００１０】
【特許文献１】
特開平５−７２６８３号公報  （特許請求の範囲）
【００１１】
【特許文献２】
特開平６−２５８７８７号公報  （特許請求の範囲）
【００１２】
【発明が解決しようとする課題】
従って、本発明の目的は、汎用スキャナー等での画像読み取り適性に優れ、かつ読み取った画像情報がデジタル変換しやすく、得られるカラープリントが高画質である撮影用ハロゲン化銀カラー写真感光材料と、該撮影用ハロゲン化銀カラー写真感光材料の性能を充分に引き出して優れたカラー画像を形成しうるカラー画像形成方法を提供することである。
【００１３】
【課題を解決するための手段】
本発明の上記目的は、以下の構成により達成された。
【００１４】
１．透明支持体上の一方の面側に、それぞれ同一感色性で感度の異なる少なくとも２層の赤感光性層ユニット、緑感光性層ユニット、青感光性層ユニットを有し、特定写真感度が３２０以上である撮影用ハロゲン化銀カラー写真感光材料において、現像処理後に該赤感光性層ユニット、該緑感光性層ユニット及び該青感光性層ユニットで形成された各色画像の特性曲線が、前記条件１を満足し、かつ各最小透過濃度が０．２０以下であることを特徴とする撮影用ハロゲン化銀カラー写真感光材料。
【００１５】
２．透明支持体上の一方の面側に、それぞれ同一感色性で感度の異なる少なくとも２層の赤感光性層ユニット、緑感光性層ユニット、青感光性層ユニットを有し、特定写真感度が３２０以上である撮影用ハロゲン化銀カラー写真感光材料において、現像処理後に該赤感光性層ユニット、該緑感光性層ユニット及び該青感光性層ユニットで形成された各色画像の特性曲線が、前記条件１を満足し、かつ各最大透過濃度が２．８０〜３．８０であることを特徴とする撮影用ハロゲン化銀カラー写真感光材料。
【００１６】
３．透明支持体上の一方の面側に、それぞれ同一感色性で感度の異なる少なくとも２層の赤感光性層ユニット、緑感光性層ユニット、青感光性層ユニットを有し、特定写真感度が３２０以上である撮影用ハロゲン化銀カラー写真感光材料において、現像処理後に該赤感光性層ユニット、該緑感光性層ユニット及び該青感光性層ユニットで形成された各色画像の特性曲線が、前記条件１を満足し、かつ該赤感光性層ユニット中に含有されるシアンカプラーの、芳香族一級アミン発色現像主薬とのカップリングによる発色色素の分光吸収極大が、６３０〜６７０ｎｍであることを特徴とする撮影用ハロゲン化銀カラー写真感光材料。
【００１７】
４．透明支持体上の一方の面側に、それぞれ同一感色性で感度の異なる少なくとも２層の赤感光性層ユニット、緑感光性層ユニット、青感光性層ユニットを有し、特定写真感度が３２０以上である撮影用ハロゲン化銀カラー写真感光材料において、現像処理後に該赤感光性層ユニット、該緑感光性層ユニット及び該青感光性層ユニットで形成された各色画像の特性曲線が、前記条件１を満足し、かつ色分解露光階調γＲ、γＧ、γＢと白色露光階調γＷＲ、γＷＧ、γＷＢが前記条件２を満足することを特徴とする撮影用ハロゲン化銀カラー写真感光材料。
【００１８】
５．前記赤感光性層ユニット、該緑感光性層ユニット及び該青感光性層ユニットで形成された各色画像の特性曲線が、前記条件３を満足することを特徴とする前記１〜４項のいずれか１項に記載の撮影用ハロゲン化銀カラー写真感光材料。
【００１９】
６．撮影用ハロゲン化銀カラー写真感光材料を、露光、現像処理後、デジタル画像データ変換したのち、デジタル画像を出力してカラープリントを得るカラー画像形成方法において、該撮影用ハロゲン化銀カラー写真感光材料が、現像処理後に形成された赤感光性層ユニット、緑感光性層ユニット及び青感光性層ユニットの各色画像の特性曲線が、前記条件１を満足し、該デジタル画像データ変換が、透過光量比例の出力信号をシェーディング補正、画素感度補正、暗電流補正を行なった後、非線形変換して画像輝度比例の信号に変換することを特徴とするカラー画像形成方法。
【００２０】
７．前記撮影用ハロゲン化銀カラー写真感光材料が、前記１〜５項のいずれか１項に記載の撮影用ハロゲン化銀カラー写真感光材料であることを特徴とする前記６項に記載のカラー画像形成方法。
【００２１】
本発明者らは、上記課題に鑑み鋭意検討を行った結果、透明支持体上の一方の面側に、それぞれ同一感色性で感度の異なる少なくとも２層の赤感光性層ユニット、緑感光性層ユニット、青感光性層ユニットを有し、特定写真感度が３２０以上であって、現像処理後に該赤感光性層ユニット、該緑感光性層ユニット及び該青感光性層ユニットで形成された各色画像の特性曲線が、前記条件１を満足すると共に、各最小透過濃度が０．２０以下である撮影用ハロゲン化銀カラー写真感光材料、各最大透過濃度が２．８０〜３．８０である撮影用ハロゲン化銀カラー写真感光材料、赤感光性層ユニット中に含有されるシアンカプラーの、芳香族一級アミン発色現像主薬とのカップリングによる発色色素の分光吸収極大が、６３０〜６７０ｎｍである撮影用ハロゲン化銀カラー写真感光材料、あるいは色分解露光階調γＲ、γＧ、γＢと白色露光階調γＷＲ、γＷＧ、γＷＢが前記条件２を満足する撮影用ハロゲン化銀カラー写真感光材料により、汎用スキャナー等での画像読み取り適性に優れ、かつ読み取った画像情報がデジタル変換しやすく、得られるカラープリントが高画質である撮影用ハロゲン化銀カラー写真感光材料を実現できることを見出し、本発明に至った次第である。
【００２２】
また、撮影用ハロゲン化銀カラー写真感光材料を、露光、現像処理後、デジタル画像データ変換したのち、デジタル画像を出力してカラープリントを得るカラー画像形成方法において、該撮影用ハロゲン化銀カラー写真感光材料が、現像処理後に形成された赤感光性層ユニット、緑感光性層ユニット及び青感光性層ユニットの各色画像の特性曲線が、前記条件１を満足し、該デジタル画像データ変換が、透過光量比例の出力信号をシェーディング補正、画素感度補正、暗電流補正を行なった後、非線形変換して画像輝度比例の信号に変換するカラー画像形成方法により、撮影用ハロゲン化銀カラー写真感光材料の性能を充分に引き出して優れたカラー画像を形成しうるカラー画像形成方法を実現できることを見出し、本発明に至った次第である。
【００２３】
以下、本発明の詳細について説明する。
本発明の撮影用ハロゲン化銀カラー写真感光材料は、特定写真感度が３２０以上であることが、１つの特徴である。
【００２４】
本発明でいう撮影用ハロゲン化銀カラー写真感光材料の特定写真感度とは、ＩＳＯ感度に準じた以下に示す試験方法に従い決定するものとする。（ＪＩＳ  Ｋ７６１４−１９８１に準じた）
（１）試験条件；試験は温度２０±５℃、相対湿度６０±１０％の室内で行い、試験する感光材料はこの状態に１時間以上放置した後使用する。
【００２５】
（２）露光；露光面における基準光の相対分光エネルギー分布は下記に示されるようなものとする。
【００２６】
2004294576.tif 000002
【００２７】
露光面における照度変化は光学くさびを用いて行ない、用いる光学くさびはどの部分でも分光透過濃度の変動が３６０〜７００ｎｍの波長域で４００ｎｍ未満の領域は１０％以内、４００ｎｍ以上の領域は５％以内のものを用いる。露光時間は１／１００秒とする。
【００２８】
（３）現像処理
露光から現像処理までの間は、試験する感光材料を温度２０±５℃、相対湿度６０±１０％の状態に保つ。
【００２９】
現像処理は露光後３０分以上６時間以内に完了させる。
現像処理  Ｂｒｉｔｉｓｈ  Ｊｏｕｒｎａｌ  ｏｆ  ＰｈｏｔｏｇｒａｐｈｙＡｎｎｕａｌ  １９８８，Ｐ．１９６−１９８記載のイーストマンコダック社製Ｃ−４１処理を行なう。
【００３０】
（４）濃度測定
濃度はｌｏｇ１０（φ０／φ）で表す。φ０は濃度測定のための照明光束、φは被測定部の透過光束である。濃度測定の幾何条件は照明光束が法線方向の平行光束であり、透過光束として透過して半空間に拡散された全光束を用いることを基準とし、これ以外の測定方法を用いる場合には標準濃度片による補正を行なう。また、測定の際、乳剤膜面は受光装置側に対面させるものとする。濃度測定は青、緑、赤のステータスＭ濃度とし、その分光特性は温度計に使用する光源、光学系、光学フィルター、受光装置の総合的な特性として表１、表２に示す値になるようにする。
【００３１】
【表１】
2004294576.tif 000003
【００３２】
【表２】
2004294576.tif 000004
【００３３】
（５）特定写真感度の決定
（１）〜（４）に示した条件で処理、濃度測定された結果を用いて、以下の手順で特定写真感度を決定する。青、緑、赤の各々の最小濃度に対して、０．１５高い濃度に対応する露光量をルックス・秒で表してそれぞれＨＢ、ＨＯ、ＨＲとする。ＨＢ、ＨＲのうち値の大きい方（感度の低い方）をＨＳとする。
【００３４】
特定写真感度Ｓを下式に従い計算する。
Ｓ＝（２／ＨＧ×ＨＳ）１／２
本発明では、上記方法で計算した特定写真感度が３２０以上であることが特徴であるが、好ましくは３２０以上、３２００以下である。
【００３５】
本発明の撮影用ハロゲン化銀カラー写真感光材料においては、赤感光性層ユニット、緑感光性層ユニット及び青感光性層ユニットで発色現像処理により形成された各色画像の特性曲線が、前記条件１を満足することが１つの特徴である。
【００３６】
本発明に係る特性曲線とは、濃度関数曲線とも呼ばれ、横軸に露光量Ｈの常用対数値ＬｏｇＨを、縦軸に濃度Ｄをとってプロットした、いわゆるＤ−ＬｏｇＨ曲線のことであり、例えば、Ｔ．Ｈ．ジェームス編、“ザ・セオリー・オブ・フォトグラフィック・プロセス”第４版、マクミラン・パブリッシング社刊、ニューヨーク（１９７７）５０１頁〜５０９頁（Ｔ．Ｈ．Ｊａｍｅｓ  ｅｄ．，“Ｔｈｅ  Ｔｈｅｏｒｙ  ｏｆ  ｔｈｅ  Ｐｈｏｔｏｇｒａｐｈｉｃ  Ｐｒｏｃｅｓｓ”４ｔｈ  ｅｄ．，ｐ．５０１−ｐ．５０９，Ｍａｃｍｉｌｌａｎ  Ｐｕｂｌｉｓｈｉｎｇ  Ｃｏ．，Ｉｎｃ．Ｎｅｗ  Ｙｏｒｋ（１９７７））に詳しく述べられているＤ−ＬｏｇＥ曲線のことである。通常、ΔＬｏｇＨの１．０とΔＤの１．０を等間隔に設定する。
【００３７】
赤感光性層ユニット、緑感光性層ユニット及び青感光性層ユニットで発色現像処理により形成された各色画像の透過濃度の測定は、特に制限はないが、本発明では、Ｘ−Ｒｉｔｅ社製透過濃度計モデル３１０Ｔを用いて、赤色光、緑色光、青色光でそれぞれ測定して得られた濃度値とする。
【００３８】
はじめに、本発明で規定する条件１について説明する。
本発明に係る条件１で規定する１つの要件は、γＲ１、γＲ２、γＧ１、γＧ２、γＢ１及びγＢ２が各々０．８以上、１．３以下であり、好ましくは０．８以上、１．２以下であり、更に好ましくは０．９以上、１．２以下である。
【００３９】
また第２の要件は、各感光性ユニット間（赤感光性層ユニットと緑感光性層ユニット、緑感光性層ユニットと青感光性層ユニット及び赤感光性層ユニットと青感光性層ユニット）での階調度（γ）の差が、各々０．１以下である。
【００４０】
これは、赤感光性層ユニット、緑感光性層ユニット及び青感光性層ユニットの各色画像の階調性が、最小透過濃度＋０．３０の濃度点から最小濃度＋１．５０の濃度点までの低濃度域から主要階調領域、あるいは最小透過濃度＋１．５０の濃度点から最小濃度＋２．５０までの主要階調領域から高濃度領域において、極めて硬調な階調から構成され、かつ３つの感光性ユニット間でその階調性の度合いが近似していることを意味する。
【００４１】
本発明の撮影用ハロゲン化銀カラー写真感光材料では、上記説明した条件１に加えて、前記条件３を満たすことが好ましい。
【００４２】
本発明で規定する条件３とは、赤感光性層ユニット、緑感光性層ユニット及び青感光性層ユニットの各色画像の階調度（γ）が、最小透過濃度＋０．７０の濃度点から最小濃度＋２．００の濃度点までの濃度域、いわゆる主要階調領域において、各々０．８〜１．３の範囲にあることを意味する。
【００４３】
上記で規定する階調度及び階調バランスから構成される撮影用ハロゲン化銀カラー写真感光材料により、汎用スキャナー等での画像読み取り適性に優れ、かつ読み取った画像情報がデジタル変換しやすく、その結果、高画質のカラープリントを得ることができる。
【００４４】
本発明の撮影用ハロゲン化銀カラー写真感光材料において、赤感光性層ユニット、緑感光性層ユニット及び青感光性層ユニットとして、上記で規定した条件を実現する方法としては、特に制限はないが、各感光性ユニットの構成を２層以上の複数の層構成とし、従来の一般撮影用ハロゲン化銀カラー写真感光材料（階調度＝０．５０〜０．８０）の中庸の直線型階調度に対し、低感度領域の階調度を構成する層の設計として、（１）感度をより高くする、（２）階調を硬調化する等により得ることができる。例えば、（１）項の具体的実現手段としては、用いるハロゲン化銀乳剤の平均粒径を大きくする、化学増感効率や色増感効率を高くすることにより、また（２）項の具体的実現手段としては、ハロゲン化銀乳剤の単分散度を高めること、化学増感度や色増感度のハロゲン化銀粒子に対する均一性を高めることにより達成することができる。
【００４５】
本発明の撮影用ハロゲン化銀カラー写真感光材料では、上記説明した条件１に加えて、各感光性層ユニットの最小透過濃度値が各々０．２０以下であることが特徴の１つであるが、最小透過濃度値を各々０．２０以下とするには、従来の撮影用ハロゲン化銀カラー写真感光材料に用いられている、マスキング用のカラードカプラーを低減したり、ハロゲン化銀乳剤のカブリを低減することによって達成できる。カラードカプラーを低減するとマスキング効果が低下するが、デジタル画像データ変換において画像処理演算にて容易に補完することができ、最終的に得られる画像への影響を補填することができる。また、ハロゲン化銀乳剤のカブリを低減することは、公知の技術を制限無く利用して達成できる。更には、後述のように、現像抑制剤放出型化合物を従来よりも低減した場合は、ハロゲン化銀乳剤に課せられる感度負荷も低減するので、カブリを低減することは容易に達成できるものである。
【００４６】
本発明の撮影用ハロゲン化銀カラー写真感光材料においては、従来よりもカラードカプラーの添加量を低減するか、除去するものであるが、少量用いる場合は公知のものが利用できる。特に有用なカラードマゼンタカプラーとカラードシアンカプラーとしては、特開平１０−３１４４号公報記載の一般式（Ｉ）および一般式（ＩＩ）で表されるカラードマゼンタカプラー、一般式（ＩＩＩ）、一般式（ＩＶ）、一般式（Ｖ）で表されるカラードシアンカプラー等を挙げることができる。
【００４７】
本発明の撮影用ハロゲン化銀カラー写真感光材料では、上記説明した条件１に加えて、各感光性層ユニットの最大透過濃度値が各々２．８０〜３．８０であることが特徴の１つである。
【００４８】
条件１で規定する階調度及び階調バランスに加えて、上記の高い最大透過濃度を有する撮影用ハロゲン化銀カラー写真感光材料により、高濃度域まで広いダイナミックレンジと、特に、高濃度域まで高い階調性を有することによりハイライト部のでの階調性消失が低減され、その結果、汎用スキャナー等での画像読み取り適性に優れ、かつ読み取った画像情報がデジタル変換しやすく、その結果、高画質のカラープリントを得ることができる。
【００４９】
本発明の撮影用ハロゲン化銀カラー写真感光材料において、赤感光性層ユニット、緑感光性層ユニット及び青感光性層ユニットとして、上記で規定した最大透過濃度を実現する方法としては、特に制限はないが、各感光性ユニットの構成を２層以上の複数の層構成とし、主にハイライト部の再現を担当する低感度感光性層で用いるカプラーあるいはハロゲン化銀乳剤の添加量をコントロールする方法、あるいは高発色性のカプラーを用いる方法等を適宜選択することにより、所望の最大透過濃度を得ることができる。
【００５０】
本発明の撮影用ハロゲン化銀カラー写真感光材料では、上記説明した条件１に加えて、赤感光性層ユニット中に含有されるシアンカプラーの、芳香族一級アミン発色現像主薬とのカップリングによる発色色素の分光吸収極大が、６３０〜６７０ｎｍであることが特徴の１つであり、該特性を有するシアンカプラーを用いることにより、本発明の目的効果をより一層発揮させることができる。
【００５１】
本発明において、シアン発色色素の分光吸収極大を６３０〜６７０ｎｍの範囲とする達成手段としては、特定のシアンカプラーを選択すること、特定の芳香族一級アミン発色現像主薬を選択すること、発色色素の存在状態をコントロールすること、のうちの少なくとも１つを実施することである。ただし、芳香族一級アミン発色現像主薬については、市中の現像所で広く一般的に現像処理されることを意図する場合は、該現像所で使用されている発色現像主薬を選択することになる。
【００５２】
特定のシアンカプラーとしては、カラー写真用として公知のシアンカプラーのうち、２，５−ジアシルアミノフェノール系シアンカプラー（以下、ＤＡＣ系シアンカプラーという）、ピラゾロアゾール系シアンカプラー、ピロロアゾール系シアンカプラーが好ましい。
【００５３】
ＤＡＣ系シアンカプラーとしては、例えば、特開２００１−２２８５８７号、欧州特許第１，１９７，７９８号、同第１，１９１，３９６号、特開２０００−３２１７３４号、米国特許第６，１９０，８５１号に記載されているものが好ましい。
【００５４】
ピラゾロアゾール系シアンカプラーとしては、例えば、特開２０００−８９４２１号、特開平９−５０１０１号、同９−５０１００号、同９−３４０６８号、特開昭６４−５５４号、同６３−２５０６４９号、同６３−２５０６５０号、米国特許第５，６５８，７２０号、同第５，６７９，５０６号に記載されているものが好ましい。
【００５５】
ピロロアゾール系シアンカプラーとしては、例えば、特開２００２−１７４８８５号、同２００２−１６２７１７号、同２００２−１０７８８１号、同２００２−１０７８８２号、同２００２−１０７８８３号、同２００２−１０７８８４号、同２００２−１０７８８５号、同２００１−３４２１８９号、特開平９−１８９９８８号、同１０−１９８０１２号、欧州特許第４９１，１９７Ａ１号、同第４８８，２４８号、同第５４５，３００号、同第６２８，８６７Ａ１号、同第４８４，９０９号、米国特許第５，１６４，２８９号、特開平６−３４７９６０号に記載のものが好ましい。
【００５６】
また本発明においては、上記３つのタイプのシアンカプラー以外であっても、発色色素の存在状態をコントロールすることによって、分光吸収極大を６３０〜６７０ｎｍの範囲内とすることができる。
【００５７】
例えば、２−ウレイド・フェノール系シアンカプラー（以下、ウレイド系シアンカプラーと言う）をリン酸エステル系高沸点有機溶剤を用いて添加した場合は、その発色色素の分光吸収極大を６３０〜６７０ｎｍの範囲内とすることができる。
【００５８】
ウレイド系シアンカプラーとしては、例えば、特開平７−２３４４８４号、特開昭５６−６５１３４号、同５７−２０４５４３号、同５７−２０４５４４号、同５７−２０４５４５号、同６０−１０８２１７号、同５９−１０５６４４号、同５９−１１１６４３号、同５９−１１１６４４号、同６３−１５９８４８号、同６３−１６１４５０号、同６３−１６１４５１号に記載のものが好ましい。
【００５９】
上記ウレイド系シアンカプラーと組み合わせて本発明の効果を発揮するリン酸エステル系高沸点有機溶剤としては、公知のものが制限無く使用できる。
【００６０】
本発明の撮影用ハロゲン化銀カラー写真感光材料では、上記説明した条件１に加えて、前記条件２を満たすことが特徴である。
【００６１】
本発明の撮影用ハロゲン化銀カラー写真感光材料において、色分解露光階調γＲ、γＧ、γＢと、白色露光階調γＷＲ、γＷＧ、γＷＢが前記条件２で規定する関係にあるとは、従来の撮影用ハロゲン化銀カラー写真感光材料における、いわゆるインターイメージ効果が小さいかまたは認められない状態を意味するものである。
【００６２】
なお、本発明において色分解露光階調とは、撮影用ハロゲン化銀カラー写真感光材料に対して、各感光性層ユニットの感色光のみをそれぞれ単独で露光し、現像処理して得られた階調である。色分解露光は、通常、標準白色光光源に楔型フィルターと赤色、緑色、または青色のフィルターを加えたものであり、一般的に用いられるイーストマンコダック社製のラッテンフィルターの場合は、赤色光露光用フィルターＷ−２６、緑色光露光用フィルターＮｏ．９９、青色光露光用フィルターＮｏ．９８が利用できる。
【００６３】
また、白色露光階調とは、前記標準白色光光源に楔型フィルターを加えて露光し、現像処理して得られた階調である。
【００６４】
この色分解露光階調、白色露光階調の評価に用いる階調は、それぞれ特性曲線上の最小透過濃度＋０．３０の濃度点と、最小透過濃度＋１．５０の濃度点を結ぶ直線の傾き（ｔａｎθ）を測定して、これをガンマ値とする。従来の撮影用ハロゲン化銀カラー写真感光材料は、白色露光階調に対する色分解露光階調の比が大きく、概ね１．２〜１．５の範囲である。
【００６５】
本発明に係る色分解露光階調と白色露光階調の関係を達成するには、従来の撮影用ハロゲン化銀カラー写真感光材料において広く用いられている現像抑制剤放出型化合物を、従来よりも低減させるか除去すること、あるいは用いるハロゲン化銀乳剤のハロゲン組成をコントロールする方法が有効である。これらの構成とすることにより、インターイメージ効果が小さいかまたは認められない状態を実現することができる。
【００６６】
前記、白色露光階調に対する色分解露光階調の比を本発明の好ましい範囲にするためには、該現像抑制剤放出型化合物の添加量を、ハロゲン化銀１モルあたり０．５モル以下、特に好ましくは０．１モル以下、より好ましくは０〜０．０５とすることによって達成できる。
【００６７】
また、ハロゲン化銀乳剤においては、従来用いられてきた沃臭化銀の沃化銀含有率を低減することが有効である。通常、撮影用ハロゲン化銀カラー写真感光材料に用いられるハロゲン化銀乳剤の平均沃化銀含有率が８モル％以上であったのに対して、１〜７モル％、好ましくは２〜６モル％とすることによって、本発明で規定する条件を効果的に実現することができる。
【００６８】
本発明における撮影用ハロゲン化銀カラー写真感光材料の現像処理は、アニュアル・オブ・ザ・ブリティッシュ・ジャーナル・オブ・フォトグラフィー（Ａｎｎｕａｌ  ｏｆ  ｔｈｅ  Ｂｒｉｔｉｓｈ  Ｊｏｕｒｎａｌ  ｏｆ  Ｐｈｏｔｏｇｒａｐｈｙ）Ｐ１９６〜１９８（１９８８）に示されるカラーネガフィルム用の処理工程及び処理液により行うものとする。
【００６９】
現像処理後に得られた画像情報を読み取るには、通常スキャナーを用いる。
本発明においてスキャナーとは、現像処理済みの感光材料を光学的に走査して透過の光学濃度を画像情報に変換する装置である。走査する際にはスキャナーの光学部分を感光材料の移動方向とは異なった方向に移動させることにより感光材料の必要な領域を走査することが一般的であり、推奨されるが、感光材料を固定してスキャナーの光学部分のみを移動させたり、感光材料のみを移動させてスキャナーの光学部分を固定してもよい。又は、これらの組み合わせであってもよい。
【００７０】
画像情報を読み込むための光源は、タングステンランプ、蛍光灯、発光ダイオード、レーザー光等特に制限なく用いることができ、安価な点でタングステンランプが好ましく、安定性に優れ、高輝度であり、かつ散乱の影響を受けにくい点ではレーザー光（コヒーレントな光源）が好ましい。読み取り方法には特に制限はないが、鮮鋭性の点で透過光を読み取ることが好ましい。
【００７１】
本発明においては感光材料に得られた画像をスキャナー等によって読み取り、デジタル情報に変換し、別の記録媒体に記録する。
【００７２】
本発明のカラー画像形成方法においては、本発明のハロゲン化銀カラー写真感光材料のデジタル画像データ変換が、透過光量比例の出力信号をシェーディング補正、画素感度補正、暗電流補正を行なった後、非線形変換して画像輝度比例の信号に変換することを特徴とする。
【００７３】
本発明でいうシェーディング補正、画素感度補正とは、受光素子のビットの感度バラツキ、照明光の分布やレンズの周辺減光によるバラツキ等の歪みを補正することを意味する。また、暗電流補正とは、光を照射しない状態で受光素子に流れる電流を補正することである。
【００７４】
本発明のカラー画像形成方法は、デジタル画像データ変換において、本発明で規定する補正と、それに引き続き非線形変換して画像輝度比例の信号に変換することが、得られる画質向上に極めて有効であることを見出したものである。これに対し、非線形変換処理を先に行った後、シェーディング補正、画素感度補正、暗電流補正を行なって画像輝度比例の信号に変換する手順のデジタル画像データ変換方法では、目的とする本発明の効果を得ることができない。
【００７５】
本発明において用いることのできるプリンターとしては、インクジェット、昇華型感熱転写、ワックス型熱転写、カラー電子写真、インスタント写真などの各カラーポジ画像形成型プリンターを挙げることができる。
【００７６】
次いで、本発明に係る撮影用ハロゲン化銀カラー写真感光材料について説明する。
【００７７】
本発明の撮影用ハロゲン化銀カラー写真感光材料に用いるハロゲン化銀乳剤は、Ｒｅｓｅａｒｃｈ  Ｄｉｓｃｌｏｓｕｒｅ（以降、ＲＤと略す）Ｎｏ．３０８１１９に記載されている各項目に記載されているものを用いることができる。
【００７８】
以下に記載箇所を示す。なお、各数値は記載されているページを表す。
2004294576.tif 000005
本発明においては、ハロゲン化銀乳剤に関して、物理熟成、化学熟成及び分光増感を行ったものを使用する。この様な工程で使用される添加剤は、ＲＤＮｏ．１７６４３、Ｎｏ．１８７１６及びＮｏ．３０８１１９に記載されている。以下に記載箇所を示す。
2004294576.tif 000006
本発明のハロゲン化銀カラー写真感光材料に使用できる公知の写真用添加剤も、上記ＲＤに記載されている。以下に関連のある記載箇所を示す。
2004294576.tif 000007
本発明に係る感光性層には、種々のカプラーを使用することが出来、その具体例は、上記ＲＤに記載されている。以下に関連のある記載箇所を示す。
【００７９】
2004294576.tif 000008
上記各添加剤は、ＲＤ３０８１１９ＸＩＶに記載されている分散法などにより、添加することが出来る。
【００８０】
本発明のハロゲン化銀カラー写真感光材料には、前述ＲＤ３０８１１９ＶＩＩ−Ｋ項に記載されているフィルター層や中間層等の補助層を設けることも出来る。
【００８１】
本発明のハロゲン化銀カラー写真感光材料は、前述ＲＤ３０８１１９ＶＩＩ−Ｋ項に記載されている順層、逆層、ユニット構成等の様々な層構成をとることが出来る。
【００８２】
本発明のハロゲン化銀カラー写真感光材料を現像処理するには、例えばＴ．Ｈ．ジェームズ著、セオリイ  オブ  ザ  ホトグラフィック  プロセス第４版（Ｔｈｅ  Ｔｈｅｏｒｙ  ｏｆ  Ｔｈｅ  Ｐｈｏｔｏｇｒａｐｈｉｃ  Ｐｒｏｃｅｓｓ  Ｆｏｒｔｈ  Ｅｄｉｔｉｏｎ）第２９１〜３３４頁及びジャーナル  オブ  ザ  アメリカン  ケミカル  ソサエティ（Ｊｏｕｒｎａｌ  ｏｆ  ｔｈｅ  Ａｍｅｒｉｃａｎ  Ｃｈｅｍｉｃａｌ  Ｓｏｃｉｅｔｙ）第７３巻、Ｎｏ．３、１００頁（１９５１）に記載されている公知の現像剤を使用することができる。また、前述のＲＤ１７６４３の２８〜２９頁、ＲＤ１８７１６の６１５頁及びＲＤ３０８１１９ＸＩＸに記載された通常の方法によって、現像処理することができる。
【００８３】
【実施例】
以下、実施例により本発明を説明するが、本発明の実施態様はこれらに限定されることはない。
【００８４】
実施例１
《ハロゲン化銀カラー写真感光材料の作製》
〔試料１０１の作製〕
下引層を設けた厚さ１２５μｍのセルローストリアセテートフィルム支持体上に、以下の組成物を塗布して多層からなる撮影用ハロゲン化銀カラー写真感光材料である試料１０１を作製した。
【００８５】
以下、全ての記載において、ハロゲン化銀カラー写真感光材料中の各添加剤の添加量は、特に記載のない限り１ｍ２あたりのグラム数で示した。また、ハロゲン化銀およびコロイド銀は、金属銀に換算して示し、増感色素はハロゲン化銀１モル当たりのモル数で示した。
【００８６】
（第１層：ハレーション防止層）
黒色コロイド銀                                            ０．１８
紫外線吸収剤（ＵＶ−１）                                    ０．３
カラードカプラー（ＣＭ−１）                              ０．０８
カラードカプラー（ＣＣ−１）                              ０．０５
高沸点有機溶剤（ＯＩＬ−１）                              ０．１６
高沸点有機溶剤（ＯＩＬ−２）                                ０．５
ゼラチン                                                    １．５
（第２層：中間層）
カラードカプラー（ＣＣ−１）                            ０．０３５
高沸点有機溶剤（ＯＩＬ−２）                              ０．０８
ゼラチン                                                    ０．７
（第３層：低感度赤感光性層）
沃臭化銀乳剤ａ                                            ０．３０
沃臭化銀乳剤ｂ                                            ０．０６
増感色素（ＳＤ−１）                              １．１０×１０−５
増感色素（ＳＤ−２）                              ５．４０×１０−５
増感色素（ＳＤ−３）                              １．２５×１０−４
シアンカプラー（Ｃ−１）                                  ０．３０
カラードカプラー（ＣＣ−１）                            ０．０５４
ＤＩＲ化合物（ＤＩ−１）                                  ０．０２
高沸点有機溶剤（ＯＩＬ−２）                                ０．３
化合物（ＡＳ−２）                                      ０．００１
ゼラチン                                                    １．５
（第４層：中感度赤感光性層）
沃臭化銀乳剤ｂ                                            ０．３７
ＳＤ−１                                          １．５０×１０−５
ＳＤ−２                                          ７．００×１０−５
ＳＤ−３                                          １．６５×１０−４
Ｃ−１                                                    ０．２３
ＣＣ−１                                                ０．０３８
ＤＩ−１                                                  ０．０１
ＯＩＬ−２                                                ０．２７
ＡＳ−２                                                ０．００１
ゼラチン                                                    １．５
（第５層：高感度赤感光性層）
沃臭化銀乳剤ａ                                            ０．０４
沃臭化銀乳剤ｂ                                            ０．１８
沃臭化銀乳剤ｃ                                            ０．５０
ＳＤ−１                                          １．３０×１０−５
ＳＤ−２                                          ６．００×１０−５
ＳＤ−３                                          １．４０×１０−４
Ｃ−１                                                    ０．１５
ＣＣ−１                                                  ０．０３
ＤＩ−１                                                ０．００４
ＯＩＬ−２                                                ０．１９
ＡＳ−２                                                ０．００２
ゼラチン                                                    １．２
（第６層：中間層）
ＯＩＬ−１                                                ０．０８
ＡＳ−１                                                  ０．０８
ゼラチン                                                    ０．９
（第７層：低感度緑感光性層）
沃臭化銀乳剤ａ                                            ０．２２
沃臭化銀乳剤ｄ                                            ０．０９
ＳＤ−４                                          １．５０×１０−４
ＳＤ−５                                          ３．７５×１０−５
Ｍ−１                                                    ０．３５
ＣＭ−１                                                  ０．１２
ＯＩＬ−１                                                ０．４９
ＤＩ−２                                                ０．０１７
ＡＳ−２                                              ０．００１５
ゼラチン                                                    ２．２
（第８層：中感度緑感光性層）
沃臭化銀乳剤ｄ                                            ０．４６
ＳＤ−５                                          ２．１０×１０−５
ＳＤ−６                                          １．６１×１０−４
ＳＤ−７                                          ２．４０×１０−５
Ｍ−１                                                      ０．１
ＣＭ−１                                                  ０．０５
ＯＩＬ−１                                                ０．１５
ＡＳ−２                                                ０．００１
ゼラチン                                                    １．６
（第９層：高感度緑感光性層）
沃臭化銀乳剤ａ                                            ０．０３
沃臭化銀乳剤ｅ                                            ０．４７
ＳＤ−５                                          １．９０×１０−５
ＳＤ−６                                          １．４３×１０−４
ＳＤ−７                                          ２．１０×１０−５
Ｍ−１                                                  ０．０３３
Ｍ−２                                                  ０．０２３
ＣＭ−１                                                ０．０２３
ＤＩ−１                                                ０．００９
ＤＩ−２                                              ０．０００９
ＯＩＬ−１                                                ０．０８
ＡＳ−２                                                ０．００２
ゼラチン                                                    １．２
（第１０層：イエローフィルター層）
黄色コロイド銀                                            ０．０８
ＯＩＬ−１                                                ０．０６
ＡＳ−１                                                    ０．８
ゼラチン                                                    ０．９
（第１１層：低感度青感光性層）
沃臭化銀乳剤ａ                                            ０．１８
沃臭化銀乳剤ｆ                                            ０．１４
沃臭化銀乳剤ｇ                                            ０．０８
ＳＤ−８                                          １．１５×１０−４
ＳＤ−９                                          ５．６０×１０−５
ＳＤ−１０                                        ２．５６×１０−５
Ｙ−１                                                      １．０
ＯＩＬ−１                                                  ０．４
ＡＳ−２                                                ０．００２
ＦＳ−１                                                  ０．０８
ゼラチン                                                    ３．０
（第１２層：高感度青感光性層）
沃臭化銀乳剤ｇ                                            ０．３０
沃臭化銀乳剤ｈ                                            ０．３０
ＳＤ−８                                          ７．１２×１０−５
ＳＤ−１０                                        ２．３９×１０−５
Ｙ−１                                                      ０．１
ＯＩＬ−１                                                ０．０４
ＡＳ−２                                                ０．００２
ＦＳ−１                                                  ０．０１
ゼラチン                                                  １．１０
（第１３層：第１保護層）
沃臭化銀乳剤ｉ                                              ０．３
ＵＶ−１                                                  ０．１１
ＵＶ−２                                                  ０．５３
ゼラチン                                                    ０．９
（第１４層：第２保護層）
ＰＭ−１                                                  ０．１５
ＰＭ−２                                                  ０．０４
ＷＡＸ−１                                                ０．０２
ゼラチン                                                  ０．５５
尚上記組成物の他に、化合物ＳＵ−１、ＳＵ−２、粘度調整剤Ｖ−１、硬膜剤Ｈ−１、Ｈ−２、安定剤ＳＴ−１、ＳＴ−２、カブリ防止剤ＡＦ−１、ＡＦ−２、ＡＦ−３、染料ＡＩ−１、ＡＩ−２、ＡＩ−３及び防腐剤Ｄ−１を各層に適宜添加した。
【００８７】
【化１】
2004294576.tif 000009
【００８８】
【化２】
2004294576.tif 000010
【００８９】
【化３】
2004294576.tif 000011
【００９０】
【化４】
2004294576.tif 000012
【００９１】
【化５】
2004294576.tif 000013
【００９２】
【化６】
2004294576.tif 000014
【００９３】
【化７】
2004294576.tif 000015
【００９４】
【化８】
2004294576.tif 000016
【００９５】
【化９】
2004294576.tif 000017
【００９６】
【化１０】
2004294576.tif 000018
【００９７】
【化１１】
2004294576.tif 000019
【００９８】
【化１２】
2004294576.tif 000020
【００９９】
上記試料の作製に用いた乳剤の一覧を、下記表３に示す。尚平均粒径は、立方体に換算した粒径で示した。
【０１００】
【表３】
2004294576.tif 000021
【０１０１】
沃臭化銀乳剤ｂ、ｅ、ｇ、ｈは、イリジウムを１×１０−７〜１×１０−６ｍｏｌ／１ｍｏｌＡｇ含有している。
【０１０２】
上記沃臭化銀乳剤ｉ以外の各乳剤は、前記増感色素を添加した後、チオ硫酸ナトリウム、塩化金酸、チオシアン酸カリウム等を添加し、カブリ−感度の関係が最適になるように化学増感を施した。
【０１０３】
なお、試料１０１について、後述の方法でウェッジ露光及びカラー現像処理を施した後の各感光性層のγＲ１、γＲ２、γＧ１、γＧ２、γＢ１及びγＢ２は、０．６１〜０．６８であった。
【０１０４】
〔試料１０２〜１１３の作製〕
上記試料１０１の作製において、下記の階調修正アクション１〜５を表４に記載の組み合わせで施した以外は同様にして、試料１０２〜１１３を作製した。
【０１０５】
（階調修正アクション１）
上記試料１０１に対し、下記の修正を行った。
【０１０６】
赤感光性層ユニット：第３層、第４層で用いた沃臭化銀乳剤ａ、ｂの平均粒径をそれぞれ０．３６μｍ、０．６５μｍに変更した。
【０１０７】
緑感光性層ユニット：第７層、第８層で用いた沃臭化銀乳剤ａ、ｄの平均粒径をそれぞれ０．３６μｍ、０．６０μｍに変更した。
【０１０８】
青感光性層ユニット：第１１層で用いた沃臭化銀乳剤ａ、ｆ、ｇの平均粒径をそれぞれ０．３６μｍ、０．５０μｍ、０．８５μｍに変更した。
【０１０９】
（階調修正アクション２）
上記試料１０１の層構成において、第１〜第５層、第７〜第９層で使用したカラードカプラーＣＣ−１、ＣＭ−１の全てを除くアクションと共に、第３〜第５層で用いたＤＩＲ化合物（ＤＩ−１）の添加量を適宜増量して、赤感光性層のカブリ濃度を低減した。
【０１１０】
（階調修正アクション３）
上記試料１０１に対し、下記の修正を行った。
【０１１１】
赤感光性層ユニット：第３層、第４層の塗布銀量を０．４７ｇ／ｍ２、０．４８ｇ／ｍ２に変更した。
【０１１２】
緑感光性層ユニット：第７層、第８層の塗布銀量を０．４０ｇ／ｍ２、０．５０ｇ／ｍ２に変更した。
【０１１３】
青感光性層ユニット：第１１層の塗布銀量を０．５２ｇ／ｍ２に変更した。
（階調修正アクション４）
上記試料１０１に対し、下記の修正を行った。
【０１１４】
赤感光性層ユニットの第３層〜第５層で用いたシアンカプラーＣ−１を、下記の各シアンカプラーに変更した。
【０１１５】
アクション４−Ａ：シアンカプラーＣ−１を、等モルのシアンカプラーＣ−２に変更した。
【０１１６】
アクション４−Ｂ：シアンカプラーＣ−１を、等モルのシアンカプラーＣ−３に変更した。
【０１１７】
アクション４−Ｃ：シアンカプラーＣ−１を、等モルのシアンカプラーＣ−４に変更すると共に、高沸点有機溶剤（ＯＩＬ−２）を同量の高沸点有機溶剤（ＯＩＬ−１）に変更した。
【０１１８】
【化１３】
2004294576.tif 000022
【０１１９】
（階調修正アクション５）
上記試料１０１の層構成において、第３〜５層、第７層及び第９層で使用している現像抑制剤放出化合物であるＤＩ−１、ＤＩ−２の全てを除いた。
【０１２０】
【表４】
2004294576.tif 000023
【０１２１】
《各試料の特性値の測定》
［露光、現像］
〔白色露光〕
上記作製した各試料を、色温度５４００°Ｋの光源を用い、１／２００秒でウェッジ露光を行った後、下記に示す基準カラー現像処理を行って各発色現像済み試料を作製した。
【０１２２】
（処理条件）
処理工程      処理時間        処理温度          補充量＊
発色現像    ３分１５秒    ３８±  ０．３℃      ７８０ｍｌ
漂白            ４５秒    ３８±  ２．０℃      １５０ｍｌ
定着        １分３０秒    ３８±  ２．０℃      ８３０ｍｌ
安定            ６０秒    ３８±  ５．０℃      ８３０ｍｌ
乾燥        １分          ５５±  ５．０℃        −
＊補充量は試料１ｍ２当たりの値である。
【０１２３】
（各処理液組成）
発色現像液、漂白液、定着液、安定液及びその補充液は、以下のものを使用した。
【０１２４】
〈発色現像液〉
水                                                      ８００ｍｌ
炭酸カリウム                                                ３０ｇ
炭酸水素ナトリウム                                        ２．５ｇ
亜硫酸カリウム                                            ３．０ｇ
臭化ナトリウム                                            １．３ｇ
沃化カリウム                                            １．２ｍｇ
ヒドロキシルアミン硫酸塩                                  ２．５ｇ
塩化ナトリウム                                            ０．６ｇ
４−アミノ−３−メチル−Ｎ−エチル−Ｎ−（β−ヒドロキシエチル）
アニリン硫酸塩                                              ４．５ｇ
ジエチレントリアミン五酢酸                                ３．０ｇ
水酸化カリウム                                            １．２ｇ
水を加えて１Ｌとし、水酸化カリウムまたは２０％硫酸を用いてｐＨ１０．０６に調整した。
【０１２５】
〈発色現像補充液〉
水                                                      ８００ｍｌ
炭酸カリウム                                                ３５ｇ
炭酸水素ナトリウム                                            ３ｇ
亜硫酸カリウム                                                ５ｇ
臭化ナトリウム                                            ０．４ｇ
ヒドロキシルアミン硫酸塩                                  ３．１ｇ
４−アミノ−３−メチル−Ｎ−エチル−Ｎ−（β−ヒドロキシエチル）
アニリン硫酸塩                                              ６．３ｇ
水酸化カリウム                                                ２ｇ
ジエチレントリアミン五酢酸                                ３．０ｇ
水を加えて１Ｌとし、水酸化カリウムまたは２０％硫酸を用いてｐＨ１０．１８に調整した。
【０１２６】
〈漂白液〉
水                                                      ７００ｍｌ
１，３−ジアミノプロパン四酢酸鉄（ＩＩＩ）アンモニウム        １２５ｇ
エチレンジアミン四酢酸                                        ２ｇ
硝酸ナトリウム                                              ４０ｇ
臭化アンモニウム                                          １５０ｇ
氷酢酸                                                      ４０ｇ
水を加えて１Ｌとし、アンモニア水または氷酢酸を用いてｐＨ４．４に調整した。
【０１２７】
〈漂白補充液〉
水                                                      ７００ｍｌ
１，３−ジアミノプロパン四酢酸鉄（ＩＩＩ）アンモニウム        １７５ｇ
エチレンジアミン四酢酸                                        ２ｇ
硝酸ナトリウム                                              ５０ｇ
臭化アンモニウム                                          ２００ｇ
氷酢酸                                                      ５６ｇ
アンモニア水または氷酢酸を用いてｐＨ４．４に調整後、水を加えて１Ｌとした。
【０１２８】
〈定着液〉
水                                                      ８００ｍｌ
チオシアン酸アンモニウム                                  １２０ｇ
チオ硫酸アンモニウム                                      １５０ｇ
亜硫酸ナトリウム                                            １５ｇ
エチレンジアミン四酢酸                                        ２ｇ
アンモニア水または氷酢酸を用いてｐＨ６．２に調整後、水を加えて１Ｌとした。
【０１２９】
〈定着補充液〉
水                                                      ８００ｍｌ
チオシアン酸アンモニウム                                  １５０ｇ
チオ硫酸アンモニウム                                      １８０ｇ
亜硫酸ナトリウム                                            ２０ｇ
エチレンジアミン四酢酸                                        ２ｇ
アンモニア水または氷酢酸を用いてｐＨ６．５に調整後、水を加えて１Ｌとした。
【０１３０】
〈安定液及び安定補充液〉
2004294576.tif 000024
水を加えて１Ｌとした後、アンモニア水または５０％硫酸を用いてｐＨ８．５に調整した。
【０１３１】
〔色分解露光〕
各試料を色温度５４００°Ｋの光源を用い、イーストマンコダック社製のラッテンフィルターである赤色光露光用フィルターＷ−２６、緑色光露光用フィルターＮｏ．９９、青色光露光用フィルターＮｏ．９８を介して、１／２００秒でウェッジ露光を行った後、前記基準カラー現像処理を行って、発色現像済みの各色分解露光試料を作製した。
【０１３２】
〔特性曲線の作成〕
上記作製した各発色現像済みの白色露光試料及び色分解試料について、Ｘ−ｒｉｔｅ社製の透過型濃度計モデル３１０Ｔにて、赤色光、緑色光、青色光でそれぞれ濃度測定を行い、横軸が露光量（ＬｏｇＥ）、縦軸が濃度（Ｄ）からなる各特性曲線を作成した。
【０１３３】
〔各γ値の測定〕
白色露光した各試料の最小透過濃度＋０．３０の濃度点と、最小透過濃度＋１．５０の濃度点を結ぶ直線の傾きＡ（γＲ１、γＧ１及びγＢ１）、最小透過濃度＋１．５０の濃度点と、最小透過濃度＋２．５０の濃度点を結ぶ直線の傾きＢ（γＲ２、γＧ２及びγＢ２）とそれぞれのγ差、及び最小透過濃度＋０．７０の濃度点と、最小透過濃度＋２．００の濃度点を結ぶ直線の傾きＣ（γＲ３、γＧ３及びγＢ３）を求め、得られた結果を表５に示す。
【０１３４】
なお、表５に記載の＊１〜＊６の詳細は以下の通りである。
＊１：｜γＲ１−γＧ１｜
＊２：｜γＧ１−γＢ１｜
＊３：｜γＲ１−γＢ１｜
＊４：｜γＲ２−γＧ２｜
＊５：｜γＧ２−γＢ２｜
＊６：｜γＲ２−γＢ２｜
【０１３５】
【表５】
2004294576.tif 000025
【０１３６】
〔最小透過濃度の測定〕
白色露光した各試料の未露光部領域の濃度を最小透過濃度とし、得られた各色の最小透過濃度値を表６に示す。
【０１３７】
【表６】
2004294576.tif 000026
【０１３８】
〔最大透過濃度の測定〕
白色露光した各試料の未露光部領域の濃度を最大透過濃度とし、得られた各色の最大透過濃度値を表７に示す。
【０１３９】
【表７】
2004294576.tif 000027
【０１４０】
〔分光吸収極大値の測定〕
白色露光した各試料の第３層〜第５層の赤感光性層ユニットの分光吸収特性を、分光光度計（日本分光（株）製Ｖ−５７０型紫外可視近赤外分光光度計）により測定し、発色したシアンカプラーの極大吸収波長（ｎｍ）を測定し、得られた結果を表８に示す。
【０１４１】
【表８】
2004294576.tif 000028
【０１４２】
〔色分解γ／白色露光γの測定〕
白色露光した試料と各色分解露光した試料の各特性曲線において、最小濃度＋０．３０の濃度点から露光域でＬｏｇＥ１．５の濃度点を直線で結び、この直線の傾き（ｔａｎθ）を求め、これをガンマγ値と定義し、白色露光試料のガンマ値（γＷＲ、γＷＧ、γＷＢ）に対する各色分解試料のガンマ値（γＲ、γＧ、γＢ）の比を求め、得られた結果を表９に示す。
【０１４３】
【表９】
2004294576.tif 000029
【０１４４】
《各試料の形成画像の評価》
上記作製した試料１０１〜１１３を、通常の１３５規格ネガフィルムサイズに裁断、穿孔し、カメラに装填した後、人物とマクベス社製のカラーチャートを撮影した。なお、撮影の際に不足露光（アンダー露光：Ｕ）、適性露光（ノーマル露光：Ｎ）および過剰露光（オーバー露光：Ｏ）の３条件について行った。
【０１４５】
露光済みの各試料を前記の基準カラー現像処理を施した後、得られた現像処理済みの試料に記録された画像情報を、アグファ社製のフィルムスキャナーＤＵＯスキャンを用いて読み込み、パーソナルコンピューター（ＰＣ）上で画像処理により、画質、色再現の強調作業を経て、エプソン社製プリンターＰＭ−７００Ｃにて、コニカ製インクジェット用光沢ペーパー「ＰｈｏｔｏｌｉｋｅＱＰ」に出力した。
【０１４６】
（画像読みとり適性の評価）
上記のフィルムスキャナーでの読みとり及び画像処理の容易性について、下記の基準に則り評価を行った。
【０１４７】
◎：極めて硬調な階調で、かつ各色の色バランスが合っていて、フィルムスキャナーでの読みとり及びＰＣ上での画像処理が非常に良好である
○：極めて硬調な階調で、かつ各色の色バランスが合っていて、フィルムスキャナーでの読みとり及びＰＣ上での画像処理が良好である
△：フィルムスキャナーでの読みとり及びＰＣ上での画像処理の一部で、やや処理し難い点もあるが、実用上許容の範囲にある
×：階調が軟調であり、かつ各色の色バランスが異なるため、フィルムスキャナーでの読みとり及びＰＣ上での画像処理が非常にやり難い
（画質評価）
上記作成した各インクジェットプリント画像の画質を、画像評価の熟練者１０名により下記５段階目視観察評価を行い、その平均値で示した。
【０１４８】
５：鮮鋭度、粒状度、色再現とも極めて満足な画像であり、アンダーからオーバー領域で非常に高い階調再現性及び描写性を有している
４：鮮鋭度、粒状度、色再現とも良好な画像であり、アンダーからオーバー領域で満足できる階調再現性及び描写性を有している
３：鮮鋭度、粒状度、色再現ともほぼ良好な画像であり、アンダーからオーバー領域でほぼ満足できる階調再現性及び描写性を有している
２：鮮鋭度、粒状度、色再現のいずれかに不満があり、かつアンダーからオーバー領域での階調再現性及び描写性にやや問題がある
１：鮮鋭度、粒状度、色再現のいずれにも問題があり、かつアンダーからオーバー領域での階調再現性及び描写性に問題がある
本発明においては、３〜５ランクを実用可能レベルと判断した。
【０１４９】
以上により得られた結果を、表１０に示す。
【０１５０】
【表１０】
2004294576.tif 000030
【０１５１】
表１０より明らかなように、本発明で規定する階調特性かならなる本発明の撮影用ハロゲン化銀カラー写真感光材料は、比較例に対し、スキャナー等での画像読み取りが容易で、デジタル変換しやすい画像情報を提供でき、かつ出力した画像の鮮鋭度、粒状度、色再現に優れ、アンダーからオーバー領域で良好な階調再現性及び描写性を有していることが分かる。
【０１５２】
【発明の効果】
本発明により、汎用スキャナー等での画像読み取り適性に優れ、かつ読み取った画像情報がデジタル変換しやすく、得られるカラープリントが高画質である撮影用ハロゲン化銀カラー写真感光材料と、該撮影用ハロゲン化銀カラー写真感光材料の性能を充分に引き出して優れたカラー画像を形成しうるカラー画像形成方法を提供することができた。